(57)【特許請求の範囲】
【請求項１】
窓またはその他のガラス張り構造物（glazings）との鳥の衝突をできるだけ少なくするかまたは防止するための板ガラス(glazing)であって、少なくとも１つの基体と、反射防止被覆と、紫外線反射率被覆（UV reflectance coating）とを含み、前記反射防止被覆は前記紫外線反射率被覆および前記基体の間にあり、前記紫外線反射率被覆は複数の分離した要素を含むパターン状配置で設けられており、各要素は近隣の要素から離れている、板ガラス。
【請求項２】
前記パターン状配置は、少なくとも１つの対称中心線を有する、請求項１に記載の板ガラス。
【請求項３】
前記パターン状配置は、複数のストライプを含む、請求項１又は２に記載の板ガラス。
【請求項４】
前記ストライプは、互いに等距離に離れている、請求項３に記載の板ガラス。
【請求項５】
前記反射率被覆のほぼ２．５ｃｍ幅の紫外線反射率ストライプが設けられており、各紫外線反射率ストライプはほぼ７．５ｃｍの反射防止被覆ストライプにより分離されている、請求項３または４に記載の板ガラス。
【請求項６】
前記反射防止被覆は、前記基体に隣接して設けられている、請求項１〜５のいずれかに記載の板ガラス。
【請求項７】
前記紫外線反射率被覆は、前記基体の外部向き表面の上に堆積している、請求項１〜６のいずれかに記載の板ガラス。
【請求項８】
前記反射防止被覆は前記基体の表面＃１の上に設けられており、複数の紫外線反射率被覆のパターン状領域が前記反射防止被覆の上に直接設けられている、請求項１〜７のいずれかに記載の板ガラス。
【請求項９】
窓またはその他のガラス張り構造物との鳥の衝突をできるだけ少なくするかまたは防止するための板ガラスであって、少なくとも１つの基体と、反射防止被覆と、紫外線反射率被覆とを含み、前記紫外線反射率被覆は複数の分離した要素を含むパターン状配置で設けられており、前記反射防止被覆は前記紫外線反射率被覆が設けられるのとは別の基体表面の上に設けられている、板ガラス。
【請求項１０】
窓またはその他のガラス張り構造物との鳥の衝突をできるだけ少なくするかまたは防止するための断熱板ガラスユニット（insulated glazing unit）であって、第1の板ガラス材料シートと、第２の板ガラス材料シートと、少なくとも1つの反射防止被覆と、少なくとも１つの紫外線反射率被覆とを含み、前記紫外線反射率被覆は複数の分離した要素を含むパターン状配置で設けられており、前記反射防止被覆は前記紫外線反射率被覆と前記第１および／または第２の板ガラス材料シートとの間にある、断熱板ガラスユニット。
【請求項１１】
前記反射防止被覆は断熱板ガラスユニットの表面＃１の上に設けられており、第２の反射防止被覆が表面＃４の上に設けられており、前記紫外線反射率被覆は前記表面＃１上の前記反射率被覆の上に設けられている、請求項１０に記載の断熱板ガラスユニット。
【請求項１２】
窓またはその他のガラス張り構造物との鳥の衝突をできるだけ少なくするかまたは防止するための断熱板ガラスユニットであって、第１の板ガラス材料シートと、第２の板ガラス材料シートと、少なくとも１つの反射防止被覆と、少なくとも１つの紫外線反射率被覆とを含み、前記紫外線反射率被覆は複数の分離した要素を含むパターン状配置で設けられており、前記反射防止被覆は前記第１および／または第２の板ガラス材料シートの前記紫外線反射率被覆が設けられるのとは別の表面の上に設けられている、断熱板ガラスユニット。
【請求項１３】
窓またはその他のガラス張り構造物との鳥の衝突をできるだけ少なくするかまたは防止するための断熱板ガラスユニットであって、第１の板ガラス材料シートと、第２の板ガラス材料シートと、第３の板ガラス材料シートと、少なくとも１つの反射防止被覆と、少なくとも１つの紫外線反射率被覆を含み、前記紫外線反射率被覆は複数の分離した要素を含むパターン状配置で設けられており、前記反射防止被覆は前記紫外線反射率被覆と前記第１および／または第２の板ガラス材料シートおよび／または第３の板ガラス材料シートのいずれかとの間にある、断熱板ガラスユニット。
【請求項１４】
前記または各紫外線反射率被覆はほぼ１０〜５０ｎｍの幾何学的厚さを有する酸化チタンを含む、請求項１０〜１３のいずれかに記載の断熱板ガラスユニット。
【請求項１５】
前記または各反射防止被覆はＳｎＯｘおよび／またはＳｉＯ２を含む、請求項１〜１４のいずれかに記載の板ガラスまたは板ガラスユニット。
【請求項１６】
前記反射防止被覆は複数の層を含み、前記層は酸化チタンを含む第１の層と、酸化シリコンを含む第２の層と、ふっ素ドープ酸化チタンを含む第３の層と、酸化チタンを含む第４の層とを含む、請求項１５に記載の板ガラスまたは板ガラスユニット。
【請求項１７】
前記紫外線反射率被覆は前記反射防止被覆の前記第４の層の上に設けられている、請求項１６に記載の板ガラスまたは板ガラスユニット。
【請求項１８】
窓またはその他のガラス張り構造物との鳥の衝突をできるだけ少なくするかまたは防止するための板ガラスを製造する方法であって、
ａ）少なくとも１つの基体を準備する工程と、
ｂ）前記基体の表面の上に少なくとも１つの反射防止被覆を堆積させる工程と、
ｃ）前記または各反射防止被覆の上方に、複数の分離した要素を含むパターン状配置で少なくとも１つの紫外線反射率被覆を堆積させる工程と
を含む方法。
【請求項１９】
工程（ｂ）は化学蒸着法を用いて行われる、請求項１８に記載の方法。
【請求項２０】
請求項１〜１７のいずれかに記載の板ガラスまたは板ガラスユニットの、衝突防止用鳥安全板ガラスとしての使用。
【発明の詳細な説明】
【技術分野】
【０００１】
本発明は、窓またはその他のガラス張り構造物との鳥の衝突をできるだけ少なくするかまたは防止するための板ガラスに関する。さらに、本発明はこのような板ガラスを製造する方法に関する。
【背景技術】
【０００２】
窓との衝突による鳥類の死は、鳥類の死亡率に関して生息環境の破壊に次いで重大な脅威である。ガラスの反射および透過の特性により、ガラスは鳥にとっては障壁とは感知されない。例えば空、他の建物、植物、およびさらには空地の反射が偽物であることを鳥は認識しない。その結果、鳥はガラスに飛び込んでしまう。このガラスは、典型的には建物の、例えば窓の板ガラスであるが、ガラスバルコニーやガラスをはめたドアなどの板ガラスでもあり得る。
【０００３】
建物のガラスとの衝突によって、毎年、何百万羽もの鳥類が死亡する。ガラスとの衝突の危険性は鳴禽類が最も高いが、ハチドリ、キツツキ、カワセミ、渉禽類、猛禽類を含む３００近くの種が衝突の犠牲として報告されている。建築に使用されるガラスの量の一般的な増加に加えて、ガラスの技術および製造における進歩により総ガラスカーテンウォールを有する建物を建てることができるようになるにつれて、これらの数字は大きくなるであろう。
【０００４】
鳥類の衝突を削減することは、いくつかの方法で達成される。通常のアプローチとしては、ガラスの存在を鳥類に警告する視覚信号を作り出すことが挙げられる。既知の技法としては、ガラス上へのフリッティングの使用、すなわちセラミックの線またはドットの配置や、スクリーン、格子細工（latticework）またはグリル（grilles）の使用などが挙げられる。しかし、最近では、ガラス上の紫外線（ＵＶ）パターンの使用によって鳥類がガラスの存在を感知しやすくなる場合があることが示されている。
【０００５】
多くの科の鳥類は、それぞれ判然とした最大吸収ピークを持つ４つのタイプの錐状体細胞を有して、４色型色覚（tetrachromatic）である。鳥類のいくつかの科においては、最短波長に関わる錐状体細胞の最大吸収ピークが紫外域にまで延びており、そのため、それらの科の鳥は紫外線感受性である。すなわち、多くの鳥は、紫外スペクトル、特に、人間にはその大部分が不可視の範囲である３００〜４００ｎｍの範囲の紫外スペクトルを見ることができる。
【０００６】
鳥の衝突を防止するための紫外線反射性被覆をしたガラスは、登録商標Omilux Mikadoとして知られている。このガラスは、鳥類には可視であるが人間の目には実質的に不可視である紫外線パターン被覆を有する。不利益にも、このようなガラスは紫外線反射性被覆にのみ依存しており、効果を上げるためには紫外線パターンが強いコントラストを持たなければならないと考えられる。
【発明の概要】
【０００７】
本発明の目的は、鳥の窓との衝突をできるだけ少なくするかまたは防止するための改善された板ガラスを提供することにある。
【０００８】
本発明の１つの局面によると、窓またはその他のガラス張り構造物との鳥の衝突をできるだけ少なくするかまたは防止するための板ガラスであって、少なくとも１つの基体と、反射防止被覆と、紫外線反射率被覆とを含み、前記反射防止被覆は前記紫外線反射率被覆および前記基体の間にあり、前記紫外線反射率被覆は複数の分離した要素を含むパターン状配置で設けられており、各要素は近隣の要素から離れている、板ガラスが提供される。
【０００９】
前記要素は互いに連結も接触もしておらず、すなわちそれらは相互に連結されていない。有利なことには、この配置により、板ガラスを被覆する際に板ガラスを分離した領域に容易にマスクすることができるため、板ガラスの製造が簡素化される。
【００１０】
前記反射防止被覆は、前記紫外線反射率被覆に隣接して設けられているのが好ましい。反射防止被覆は、前記基体に隣接して設けられているのが好ましい。
【００１１】
前記要素は複数のストライプを含むことが好ましい。ストライプは前記基体の長手方向軸に平行に配置されているのが好ましい。前記要素は、複数のドットを含むことが好ましい。前記要素、好ましくはストライプおよび／またはドットは、互いに等間隔で離れていることが好ましい。ストライプおよび／またはドットは、不規則に離隔していてもよい。
【００１２】
前記パターン状配置は、規則的なパターンであることが好ましい。パターン状配置は、少なくとも１本の対称中心線を有していることが好ましい。対称中心線は、前記板ガラスの長手方向軸に垂直であることが好ましい。前記パターン状配置は、繰り返しパターンを含むことが好ましい。前記紫外線反射率被覆は、直下の表面の少なくとも２０％を覆っていることが好ましい。紫外線反射率被覆は、直下の表面の少なくとも２５％を覆っていることが最も好ましい。
【００１３】
複数のほぼ２．５ｃｍ幅の前記反射率被覆の紫外線反射性ストライプが設けられていることが好ましく、それらは前記少なくとも１つの基体の長手方向軸に平行に配向されていることが好ましい。前記紫外線反射性ストライプは、ほぼ５ｃｍ、より好ましくは７．５ｃｍの反射防止被覆ストライプによって分離されていることが好ましく、その反射防止被覆は低紫外線反射率を有することが好ましい。反射防止ストライプは、前記少なくとも１つの基体の長手方向軸に平行に配向されていることが好ましい。
【００１４】
複数のほぼ２．５ｃｍ幅の紫外線反射性ストライプは、反射防止被覆の上に堆積していて、そのピッチは１０ｃｍであることが最も好ましい。こうして、反射防止被覆は、２．５ｃｍ幅の紫外線反射性ストライプの各対の間に７．５ｃｍの反射防止ストライプを形成する。有利なことには、前記配置は全可視域に亘って向上したコントラストを与えるが、紫外域に最適化されたコントラストを与える。
【００１５】
前記紫外線反射率被覆は、前記少なくとも１つの基体の長手方向軸に平行に配向されたほぼ５ｃｍ幅の紫外線反射性ストライプとして設けられていてもよく、ほぼ２．５ｃｍの反射防止被覆ストライプによって分離されていて、その反射防止被覆は低紫外線反射率を有することが好ましい。反射防止ストライプは前記少なくとも１つの基体の長手方向軸に平行に配向されていることが好ましい。
【００１６】
紫外線反射率被覆は、前記少なくとも１つの基体の長手方向軸に平行に設けられ、ほぼ２．５ｃｍ幅の反射防止被覆ストライプによって分離されたほぼ１０cm幅の紫外線反射性縦列から構成される格子として設けられていてもよく、その反射防止被覆は低紫外線反射率を有する。その反射防止ストライプは、前記少なくとも１つの基体の長手方向軸に平行に配向されていることが好ましい。ほぼ８ｃｍ幅の紫外線反射性横列が前記少なくとも１つの基体の長手方向軸に垂直に設けられ、それらはほぼ２．５ｃｍ幅の反射防止被覆ストライプによって分離されていて、その反射防止被覆が低紫外線反射率を有していることが好ましい。その反射防止ストライプは、前記少なくとも１つの基体の長手方向軸に垂直に設けられていることが好ましい。
【００１７】
前記反射防止被覆の前記パターン状紫外線反射率との組合せが、前記パターンの１つの領域においては鳥可視紫外反射光を高め、他の領域においては広帯域反射（鳥可視紫外線を含む）を最小化することによって、鳥の視覚における見掛けのコントラストを最大化していることが有利である。これの効果は、鳥類に極めて可視のパターンを作り出して、鳥類がこれらの被覆を有するガラスをはめた建物との致命的な衝突を避け得るようすることである。
【００１８】
紫外線反射率被覆は、前記基体の外部向き表面の上に堆積していることが好ましい。この表面は、しばしば前記板ガラスの「表面＃１」と呼ばれる。
【００１９】
ガラスの反射率は、適切な薄膜干渉被覆「反射防止被覆」を施すことによって減少させ得る。広スペクトル応答については、前記被覆は一般に次の３つのカテゴリーに分類される：
１）有効屈折率がガラスと空気の中間であって、界面での反射率を減少させる、多孔質シリカのような多孔質低屈折率材料の単一層被覆；
２）３層の中間／高／低屈折率の組合せ。このような組合せの一例は、ガラス／４６ｎｍ  ＺｎＳｎＯｘ／９３ｎｍ  ＴｉＯ２／７５ｎｍ  ＳｉＯ２;
３）「Optiview」被覆（公称ではガラス／１２ｎｍ  ＳｎＯｘ／２５ｎｍ  ＳｉＯ２／１１０ｎｍ  ＳｎＯｘ／９０ｎｍ  ＳｉＯ２）のような４層の高／低／高／低屈折率の組合せ。
【００２０】
前記カテゴリーはいずれも本発明の目的に等しく有効であると考えられるが、同じ原理に基づく他の変形物もまた有効である。
【００２１】
前記反射被覆は、複数の層を含むことが好ましい。それらの層は、酸化スズ（ＳｎＯ２）を含む第１の層を含むことが好ましい。前記第１の層、最も好ましくはＳｎＯ２は、ほぼ５〜１００ｎｍ、好ましくは１０〜５０ｎｍ、好ましくは１０〜２０ｎｍ、最も好ましくはほぼ１２ｎｍの幾何学的厚さを有することが好ましい。
【００２２】
酸化ケイ素（ＳｉＯ２）を好ましくは含む第２の層が設けられ、そのＳｉＯ２がほぼ５〜１００ｎｍ、好ましくは１０〜５０ｎｍ、好ましくは１５〜３０ｎｍ、最も好ましくはほぼ２５ｎｍの幾何学的厚さを有することが好ましい。この第２の層は前記第１の層の上方に堆積されていることが最も好ましい。
【００２３】
ふっ素をドープした酸化スズ（Ｆ：ＳｎＯ２）を好ましくは含む第３の層が設けられ、そのＦ：ＳｎＯ２がほぼ５〜２００ｎｍ、好ましくは５０〜１５０ｎｍ、好ましくは１００〜１２０ｎｍ、最も好ましくはほぼ１１０ｎｍの幾何学的厚さを有することが好ましい。第３の層は、第２の層の上方に堆積させるのが最も好ましい。
【００２４】
ＳｉＯ２を好ましくは含む第４の層が設けられていることが好ましい。このＳｉＯ２は、ほぼ５〜２００ｎｍ、好ましくは５０〜１５０ｎｍ、好ましくは８０〜１００ｎｍ、最も好ましくはほぼ９０ｎｍの幾何学的厚さを有することが好ましい。この第４の層は、前記第３の上方に堆積されていることが最も好ましい。前記第１から第４の層を含むこのような反射防止被覆は、Optiview被覆と呼ばれる。
【００２５】
前記紫外線反射率被覆は二酸化チタン（ＴｉＯ２）を含むことが好ましい。この被覆は、ほぼ１０〜１００ｎｍ、より好ましくは１０〜５０ｎｍ、最も好ましくは３５ｎｍの幾何学的厚さを有することが好ましい。好ましくは、この紫外線反射率被覆は酸化チタン（ＴｉＯ２）の単一層であってもよい。この被覆は、マグネトロンスパッタリング、ＣＶＤ、ＰＣＶＤ、ゾル−ゲル法、またはその他の薄膜堆積技術で堆積させてもよい。この被覆は、ＣＶＤで堆積させるのが最も好ましい。
【００２６】
最も好ましい配置においては、前記板ガラスは、基体、好ましくはガラス；１２ｎｍの幾何学的厚さを有するＳｎＯ２；そのＳｎＯ２の上方に堆積させた２５ｎｍの幾何学的厚さを有するＳｉＯ２；そのＳｉＯ２の上方に堆積させた１１０ｎｍの幾何学的厚さを有するＦ：ＳｎＯ２；そのＦ：ＳｎＯ２の上方に堆積させた９０ｎｍの幾何学的厚さを有するＳｉＯ２；３５ｎｍの幾何学的厚さを有するＴｉＯ２を含む紫外線反射率被覆、という順番の配置を有する複数の被覆層を含む。
【００２７】
前記少なくとも１つの基体は、ガラス、好ましくはフロートガラスまたは圧延ガラスの層である。前記または各ガラス基体は、特別クリヤーガラス（好ましくは２〜２０ｍｍの厚さ、最も好ましくはほぼ４ｍｍの幾何学的厚さにおいて８５％より大の可視光透過率（Illuminant Aで測定）を有するガラス）の窓ガラスであることが好ましい。前記基体は、例えば０．０１５％以下の鉄含有量を有する低鉄フロートガラスであってもよい。前記または各基体は、８５％未満の可視光透過率を有する着色ガラスの層であってもよい。
【００２８】
本発明は、前記基体が建物の窓ガラスである場合に限定されない。例えば、前記基体はドア、バルコニー、スパンドレルであってもよい。前記基体は、ポリマー材料から製造されてもよい。
【００２９】
前記基体は、表面＃１および表面＃２を含むことが好ましい。表面＃１は使用の際に取り付けた時、建物の外部に面する基体表面である。
【００３０】
反射防止被覆は、前記基体の表面＃１および／または表面＃２の上に設けられていることが好ましい。好ましくは反射防止被覆が表面＃１上に設けられている時、紫外線反射率被覆は反射防止被覆の少なくとも一部の上に設けられることが最も好ましい。反射防止被覆が表面＃２上にあり、紫外線反射率被覆が反射防止被覆の上に直接設けられてもよい。反射防止被覆が表面＃１上に設けられ、紫外線反射率被覆のパターン状要素が反射防止被覆の上に直接設けられることが最も好ましい。紫外線反射率被覆は、前記基体の外部に面する表面の上に設けられることが好ましい。本配置により、コントラスト領域において、紫外線反射率被覆と反射防止被覆を組合せることにより前記基体に向上したコントラストが提供される。
【００３１】
前記反射防止被覆が前記基体の表面＃２上に設けられ、前記紫外線反射率被覆が前記基体の表面＃１上に設けられてもよい。
【００３２】
前記板ガラスは、さらなる被覆、好ましくは太陽光調整被覆（solar control coating）、好ましくは低E被覆を含むことが好ましい。
【００３３】
本発明のさらなる局面においては、窓またはその他のガラス張り構造物との鳥の衝突をできるだけ少なくするかまたは防止するための板ガラスであって、少なくとも１つの基体と、反射防止被覆と、紫外線反射率被覆とを含み、前記反射防止被覆は前記紫外線反射率被覆が設けられるのとは別の基体表面の上に設けられている、板ガラスが提供される。この紫外線反射率被覆は、複数の分離した要素を含むパターン状配置で設けられていることが最も好ましい。
【００３４】
本発明のさらなる局面においては、窓またはその他のガラス張り構造物との鳥の衝突をできるだけ少なくするかまたは防止するための板ガラスであって、少なくとも１つの基体と、反射防止被覆と、紫外線反射率被覆とを含み、前記反射防止被覆は前記紫外線反射率被覆に対して並列構成（side by side configuration）で隣接している、板ガラスが提供される。この紫外線反射率被覆は複数の分離した要素を含むパターン状配置で設けられていることが好ましい。この紫外線反射率被覆は、前記基体の上に複数の紫外線反射率ストライプとして設けられていてもよい。各ストライプは、反射防止被覆に隣接している。
【００３５】
さらなる局面においては、本発明は、窓またはその他のガラス張り構造物との鳥の衝突をできるだけ少なくするかまたは防止するための断熱板ガラスユニットであって、第1の板ガラス材料シートと、第２の板ガラス材料シートと、反射防止被覆と、紫外線反射率被覆とを含み、前記反射防止被覆は前記紫外線反射率被覆と前記第１および／または第２の板ガラス材料シートのいずれかとの間にある、断熱板ガラスユニットを提供する。前記紫外線反射率被覆は、複数の分離した要素を含むパターン状配置で設けられていることが最も好ましい。
【００３６】
前記第１の板ガラス材料シートと前記第２の板ガラス材料シートとの間に空間が設けられていることが好ましく、前記第１の板ガラス材料シートは第１の表面（表面＃１）および対向する第２の表面（表面＃２）を有し、前記第１の板ガラス材料シートの前記第２の表面は前記空間に面していることが好ましい。前記第２の板ガラス材料シートは、第３の表面（表面＃３）および対向する第４の表面（表面＃４）を有し、前記第２の板ガラス材料シートの前記第３の表面は前記空間に面している。使用の際には、表面＃１が建物の外部に面する。
【００３７】
前記反射防止被覆は、前記断熱板ガラスユニットの前記第１の表面の上に設けられていることが好ましい。前記断熱板ガラスユニットの上、好ましくは前記第２の表面の上には、第２の反射防止被覆が設けられていることが好ましい。前記紫外線反射率被覆は、前記第１の表面および／または前記第２の表面の上の前記反射防止被覆の上に設けられていることが最も好ましい。前記第２の反射防止被覆は、前記断熱板ガラスユニットの第４の表面に設けられていてもよい。
【００３８】
さらなる局面においては、本発明は、窓またはその他のガラス張り構造物との鳥の衝突をできるだけ少なくするかまたは防止するための断熱板ガラスユニットであって、第１の板ガラス材料シートと、第２の板ガラス材料シートと、反射防止被覆と、紫外線反射率被覆とを含み、前記反射防止被覆は前記第１および／または第２の板ガラス材料シートの前記紫外線反射率被覆が設けられるのとは別の表面の上に設けられている、断熱板ガラスユニットを提供する。前記紫外線反射率被覆は、複数の分離した要素を含むパターン状配置で設けられていることが最も好ましい。
【００３９】
表面＃１および／または表面＃２および／または表面＃３および／または表面＃４の上にさらなる反射防止被覆が設けられていることが好ましい。表面＃１および／または表面＃２および／または表面＃３および／または表面＃４の上にさらなる紫外線反射率被覆が設けられていることが好ましい。
【００４０】
さらなる局面においては、本発明は、窓またはその他のガラス張り構造物との鳥の衝突をできるだけ少なくするかまたは防止するための断熱板ガラスユニットであって、第１の板ガラス材料シートと、第２の板ガラス材料シートと、第３の板ガラス材料シートと、少なくとも１つの反射防止被覆と、少なくとも１つの紫外線反射率被覆を含み、前記反射防止被覆は前記紫外線反射率被覆と前記第１および／または第２の板ガラス材料シートおよび／または第３の板ガラス材料シートのいずれかとの間にある、断熱板ガラスユニットを提供する。前記紫外線反射率被覆は、複数の分離した要素を含むパターン状配置で設けられていることが最も好ましい。
【００４１】
前記第１の板ガラス材料シートは第１の表面（表面＃１）および対向する第２の表面（表面＃２）を有し、前記第２の板ガラス材料シートは第３の表面（表面＃３）および対向する第４の表面（表面＃４）を有し、前記第３の板ガラス材料シートは第５の表面（表面＃５）および対向する第６の表面（表面＃６）を有することが好ましい。建物の窓ガラスに使用する際には、表面＃１が建物の外部に面し、表面＃６が建物の内部に面する。
【００４２】
表面＃１の上に反射防止被覆が設けられていることが好ましい。前記または各反射防止被覆は、表面＃２および／または表面＃３および／または表面＃４および／または表面＃５および／または表面＃６の上に設けられていてもよい。紫外線反射率被覆は、表面＃１の上に設けられ、好ましくは前記反射防止被覆の上方に直接堆積されていることが最も好ましい。表面＃２および／または表面＃３および／または表面＃４および／または表面＃５および／または表面＃６の上に、前記またはさらなる紫外線反射率被覆が設けられてもよい。
【００４３】
表面＃２および／または表面＃３および／または表面＃４および／または表面＃５および／または表面＃６の上に、少なくとも１つの太陽光調整被覆または低E被覆が設けられていることが好ましい。
【００４４】
前記または各紫外線反射率被覆は、二酸化チタン（ＴｉＯ２）を含むことが好ましい。前記紫外線反射率被覆は、ほぼ１０〜１００ｎｍ、より好ましくは約１０〜５０ｎｍ、最も好ましくは３５ｎｍの幾何学的厚さを有することが好ましい。好ましくは、前記紫外線反射率被覆は酸化チタン（ＴｉＯ２）の単一層であってもよい。前記紫外線反射率被覆は、マグネトロンスパッタリング、ＣＶＤ、ＰＣＶＤ、ゾル−ゲル法、またはその他の薄膜堆積技術によって堆積されていてもよい。前記紫外線反射率被覆は、ＣＶＤにより堆積されることが最も好ましい。前記または各反射防止被覆は複数の層、すなわち、１２ｎｍの幾何学的厚さを有するＳｎＯ２；そのＳｎＯ２の上に堆積させた２５ｎｍの幾何学的厚さを有するＳｉＯ２；そのＳｉＯ２の上に堆積させた１１０ｎｍの幾何学的厚さを有するＦ：ＳｎＯ２；そのＦ：ＳｎＯ２の上に堆積させた９０ｎｍの幾何学的厚さを有するＳｉＯ２を含むことが最も好ましい。
【００４５】
３５ｎｍの幾何学的厚さを有するＴｉＯ２を含む前記または各紫外線反射率被覆が、ＳｉＯ２の上方に堆積していることが最も好ましい。
【００４６】
さらなる局面においては、本発明は、窓またはその他のガラス張り構造物との鳥の衝突をできるだけ少なくするかまたは防止するための板ガラスを製造する方法であって、
ａ）少なくとも１つの基体を準備する工程と、
ｂ）前記基体の表面の上に少なくとも１つの反射防止被覆を堆積させる工程と、
ｃ）前記または各反射防止被覆の上方に、複数の分離した要素を含むパターン状配置で少なくとも１つの紫外線反射率被覆を堆積させる工程と
を含む方法を提供する。
【００４７】
前記紫外線反射率被覆は、複数の分離した要素を含み、好ましくは各要素が近隣の要素から離れていることが最も好ましい。
【００４８】
前記紫外線反射率被覆は、ＴｉＯ２を含むことが好ましい。前記反射防止被覆は、ＳｉＯ２を含むことが好ましい。
【００４９】
工程（ｂ）は、化学蒸着プロセスを用いて実施されることが好ましい。工程（ｃ）は、スパッタリングプロセスを用いて、好ましくはシャドウマスキングスパッタ―したチタニアによって実施されることが好ましい。前記または各プロセスは、マグネトロンスパッタリング、ＰＣＶＤ、ゾル−ゲル法、局所的堆積（localiseddeposition）、またはその他の薄膜堆積技術によって実施してもよい。前記紫外線反射率被覆は、ゾル−ゲル法によって堆積させてもよい。
【００５０】
さらなる局面においては、本発明は、前述の板ガラスまたは板ガラスユニットの衝突防止鳥安全板ガラスとしての使用を提供する。
【００５１】
本明細書中に記載する前記特徴の全ては、前記局面の任意のものと任意の組合せで組合せてもよい。
【００５２】
次に、以下に挙げる添付図面を参照して、本発明の一実施態様を一例としてのみ説明する。
【図面の簡単な説明】
【００５３】
【図１】図１は、本発明に係る板ガラスの模式的断面図を示す。
【図２】図２は、本発明に係る板ガラスの模式的断面図を示す。
【図３】図３は、本発明に係る板ガラスの平面図を示す。
【図４】図４は、第１の表面の上にOptiview被覆を有する４ｍｍクリアフロートガラスに適した光学モデルの透過率および反射率のグラフを示す。
【図５】図５は、異なる板ガラスについてのＢＵＶＡＭＩ曲線の導出（derivation）を示す。
【図６】図６は、図１の板ガラスに関する、ＴｉＯ２厚さの変化に伴うＢＵＶＡＭ１の変化のグラフを示す。
【図７Ａ】図７は、図１の板ガラスの可視色属性曲線を示す。
【図７Ｂ】図７は、図１の板ガラスの可視色属性曲線を示す。
【図７Ｃ】図７は、図１の板ガラスの可視色属性曲線を示す。
【図８】図８は、本発明に係る板ガラスの一実施態様の模式的断面図を示す。
【図９】図９は、図８の板ガラスに関する、ＴｉＯ２厚さの変化に伴うＢＵＶＡＭ１の変化のグラフを示す。
【図１０Ａ】図１０は、図８の板ガラスの可視色属性曲線を示す。
【図１０Ｂ】図１０は、図８の板ガラスの可視色属性曲線を示す。
【図１０Ｃ】図１０は、図８の板ガラスの可視色属性曲線を示す。
【図１１】図１１は、本発明に係る板ガラスの一実施態様の模式的断面図を示す。
【図１２】図１２は、図１１の板ガラスに関する、ＴｉＯ２厚さの変化に伴うＢＵＶＡＭ１の変化のグラフを示す。
【図１３Ａ】図１３は、図１１の板ガラスの可視色属性曲線を示す。
【図１３Ｂ】図１３は、図１１の板ガラスの可視色属性曲線を示す。
【図１３Ｃ】図１３は、図１１の板ガラスの可視色属性曲線を示す。
【図１４】図１４は、本発明に係る板ガラスの一実施態様の模式的断面図を示す。
【図１５】図１５は、図１４の板ガラスに関する、ＴｉＯ２厚さの変化に伴うＢＵＶＡＭ１の変化のグラフを示す。
【図１６Ａ】図１６は、図１４の板ガラスの可視色属性曲線を示す。
【図１６Ｂ】図１６は、図１４の板ガラスの可視色属性曲線を示す。
【図１６Ｃ】図１６は、図１４の板ガラスの可視色属性曲線を示す。
【図１７】図１７は、本発明に係る板ガラスの一実施態様の模式的断面図を示す。
【図１８】図１８は、図１７の板ガラスに関する、ＴｉＯ２厚さの変化に伴うＢＵＶＡＭ１の変化のグラフを示す。
【図１９Ａ】図１９は、図１７の板ガラスの可視色属性曲線を示す。
【図１９Ｂ】図１９は、図１７の板ガラスの可視色属性曲線を示す。
【図１９Ｃ】図１９は、図１７の板ガラスの可視色属性曲線を示す。
【図２０】図２０は、本発明に係る板ガラスの一実施態様の模式的断面図を示す。
【図２１】図２１は、図２０の板ガラスに関する、ＴｉＯ２厚さの変化に伴うＢＵＶＡＭ１の変化のグラフを示す。
【図２２Ａ】図２２は、図２０の板ガラスの可視色属性曲線を示す。
【図２２Ｂ】図２２は、図２０の板ガラスの可視色属性曲線を示す。
【図２２Ｃ】図２２は、図２０の板ガラスの可視色属性曲線を示す。
【図２３】図２３は、本発明に係る板ガラスの一実施態様の模式的断面図を示す。
【図２４】図２４は、図２３の板ガラスに関する、ＴｉＯ２厚さの変化に伴うＢＵＶＡＭ１の変化のグラフを示す。
【図２５Ａ】図２５は、図２３の板ガラスの可視色属性曲線を示す。
【図２５Ｂ】図２５は、図２３の板ガラスの可視色属性曲線を示す。
【図２５Ｃ】図２５は、図２３の板ガラスの可視色属性曲線を示す。
【図２６】図２６は、本発明に係る板ガラスの一実施態様の模式的断面図を示す。
【図２７】図２７は、図２６の板ガラスに関する、ＴｉＯ２厚さの変化に伴うＢＵＶＡＭ１の変化のグラフを示す。
【図２８Ａ】図２８は、図２６の板ガラスの可視色属性曲線を示す。
【図２８Ｂ】図２８は、図２６の板ガラスの可視色属性曲線を示す。
【図２８Ｃ】図２８は、図２６の板ガラスの可視色属性曲線を示す。
【図２９】図２９は、本発明の三重板ガラスユニットの模式的断面図を示す。
【発明を実施するための形態】
【００５４】
図１は、本発明に係る板ガラス２を示す。この板ガラスは、第１の表面８および第２の表面１０を有するフロートガラスの４ｍｍガラス基体４を含む。第１の表面８は、使用の際に取り付けられた時、建物の外部に面する板ガラスの表面であり、しばしば板ガラスの「表面＃１」と呼ばれる。反射防止被覆１２（斜線ハッチングで示す）が第１の表面８の上に直接設けられており、ＵＶ反射率被覆１４が反射防止被覆１２の上に多数の分離した要素１４を含むパターン状配置で設けられている。
【００５５】
反射防止被覆１２は、フロート炉のフロート浴領域において化学蒸着法を用いて堆積させたが、このプロセスは国際公開第９７／４２３５７Ａ１号に記載されており、その文献は本明細書中に組み入れられる。反射防止被覆１２は、図２に示すように複数の層から成り、複数の層は、約１２ｎｍの幾何学的厚さを有するＳｎＯ２の第１の層１６と、第１の層１６の上方に堆積させた約２５ｎｍの幾何学的厚さを有するＳｉＯ２の第２の層１８と、第２の層１８の上方に堆積させた約１１０ｎｍの幾何学的厚さを有するＦ：ＳｎＯ２の第３の層２０と、第３の層２０の上方に堆積させた約９０ｎｍの幾何学的厚さを有するＳｉＯ２の第４の層２２とを含む。以下、このような被覆をOptiview被覆とも呼ぶ。
【００５６】
紫外線反射率被覆は、約３１ｎｍの幾何学的厚さを有する酸化チタンを含む。図３に示すように、この紫外線反射率被覆１４は反射防止被覆１２の上に直接、ストライプパターンで堆積させた。堆積は、以下に詳説するようにスパッタ―被覆によって行った。
【００５７】
鳥類の視覚に最適な被覆を堆積させるために、光学モデリングシミュレーションを行った。反射防止被覆１２の基本モデルは、異なる構造における異なるスパッタ―ＴｉＯ２厚さのシミュレーションを可能とするように作成した。図に示すように、多数の板ガラス構成をモデル化した。図４に示すように、反射防止被覆１２の光学応答の効果的な近似を作成するために、CODE（商標）モデリングソフトウェアを使用した。
【００５８】
ＴｉＯ２被覆の最適化
鳥の視覚は通常の標準光学積分値ではカバーされないので、新規の積分値を構築することが必要であった。これは、鳥の短波紫外線視覚のピークがＦＷＨＭ（半値全幅）で約±２５ｎｍの幅を有して３７０ｎｍにあるという私たちの理解に基づくものであった。この領域においては太陽光曲線の強度が急峻に減少するという事実によって、状況は複雑化する。積分値のための適切な組合せ曲線は、これら２つの正規化したものを掛け合わせることによって得られる。この組合せ曲線は、ＢＵＶＡＭ１と呼ばれており、図５にその親曲線と共に示してある。
【００５９】
ＢＵＶＡＭ１は、鳥紫外錐体視（Bird UV-cone vision）を表すガウス曲線をエアマス１（ＡＭ１）太陽光エネルギー曲線と畳み込み積分することで計算される鳥可視紫外線（Bird-visible UV）エネルギーの尺度である。このガウス曲線は、ＦＷＨＭで約±２５ｎｍの幅を有して３７０ｎｍに中心がある。ＢＵＶＡＭ１曲線を、被覆について測定／予測されたスペクトルに対して積分して、積分ＢＵＶＡＭ１曲線を得る。
【００６０】
このＢＵＶＡＭ１曲線は、CODE光学モデリングソフトウェアの中で、モデルスペクトル曲線に対して積分するためのデータソースとして使用することができる。それは、異なる構造の実施態様のための積分鳥紫外線図（integrated Bird UV figures）を作成するため、および、それらの構造を性能と色について最適化するために、使用することができる。
【００６１】
図１に示す単一板ガラス構造のＢＵＶＡＭ１反射率は、変化するＴｉＯ２厚さについて、構造のいずれかの側から計算した。図６に示すデータは、ＢＵＶＡＭ１反射率のための最適化を可能にする。図６中で「ＢＵＶＡＭ１  ＴｉＯ２側反射（BUVAM1 TiO2 Side R）」として参照される「ブロック」線によって表されるように、外部表面（表面＃１）の上にＴｉＯ２被覆を設けることで、ある与えられたＴｉＯ２厚さに対して最善の紫外線反射率が得られる。最大反射率は約３５ｎｍで達成され、ＴｉＯ２側反射率は紫外線被覆をしていないガラスのそれの約６倍である。図７は、ガラス基体上の反射防止被覆（Optiview被覆）の上に直接被覆した単一ガラス板ＴｉＯ2パターンの可視色属性を示す。
【００６２】
図８は、紫外線反射率被覆１４をガラス基体４の表面＃１の上に直接堆積させ、反射防止被覆１２をガラス基体の表面＃２の上に堆積させた単一板ガラス構造の一実施態様を示す。図９および図１０は、前記外部表面の上にＴｉＯ２を設けることの利点を再度示す。
【００６３】
同じＢＵＶＡＭ１の計算を、図１１に示すような外部表面（表面＃１）上のＴｉＯ２被覆を設けた二重板ガラスユニット（Double Glazed Unit (DGU)）１００について行った。反射防止被覆１２は表面＃２（１０）の上に堆積させる。図１１および図１２はそれぞれ図８および図９（単一板ガラスの場合）と比較することができ、最大降下は同じ位置にあり、曲線は同じ形であるが、少し上方へずれていることを示している。曲線は、ＤＧＵ構造のため、より大きく発散している（diverge）。重要な特徴は、ＴｉＯ２が０ｎｍのガラス反射率である。これは単一板ガラスの場合の約２倍であり、紫外線被覆したストライプと紫外線被覆していないガラスの間のコントラスト比が大体半分になることを意味する。図１３は、内部のクリアガラスによって色が少し弱まることを示す。透過の赤味は少し減少し、透過の黄味および反射の青味も少し減少している。
【００６４】
図１４は、ＤＧＵ  ２００が板ガラスの表面＃１上に前記反射防止被覆１２を有し、ユニットの空間４０に面する表面１０（表面＃２）上に紫外線反射性被覆１４を有する、本発明の代替の実施態様を示す。図１５は、図９（単一板ガラスの場合）および図１２（表面＃１上にＴｉＯ２を有する二重板ガラス）と比較することができる。図１５から、クリアガラスの窓ガラスを外側層として有する方が、表面＃１上に反射防止被覆を有するよりも良いことが明らかである。これは、スパッタ―した被覆がＤＧＵの内部に保たれ、したがって損傷されにくいので、この二重ガラスオプションのための有利な配置である。この配置の可視色属性を図１６に示す。表面＃１上にＴｉＯ２を有する板ガラスと比べて、有意な違いはない。
【００６５】
図１７は、表面＃１上に反射防止被覆１２を有し、第１の層の表面＃２上に第２の反射防止被覆１１２を有するＤＧＵ  ３００を備えた、本発明のさらなる代替の実施態様を示す。表面＃２上の反射防止被覆１１２の上方にストライプ状配置で紫外線反射性被覆１４を堆積させている。モデル計算を図１８および図１９に示す。驚くべきことに、前記外部表面上に余分の反射防止層１２を含むことによってコントラスト比が有意に改善されてはいない。しかしながら、このコントラスト比は鳥紫外線反射率（Bird UV reflectance）の差に基づいているだけである。可視反射率は減少しており、そのため、ＴｉＯ２パターン付けを有しないガラス領域における総反射率は減少するであろう。この設計は、はるかに強い黄色透過色およびより青味がかった反射をもたらす。
【００６６】
図２０は、表面＃１上に反射防止被覆１２を有し、表面＃２上に第２の反射防止被覆１１２を有し、表面＃１上の反射防止被覆１２の上に紫外線反射性被覆１４を有するＤＧＵ  ４００を備えた、本発明のさらなる実施態様を示す。図１２に示すように、この構成は、内部表面の上にＴｉＯ２を有する構成に比べて、より高い全体の（outright）ＢＵＶＡＭ１およびより高いコントラスト比をもたらす。図２２は、色が適度に黄色い／青いままであることを示す。
【００６７】
図２３は、表面＃１上に反射防止被覆１２を有し、ユニットの表面＃４（３０）上に第２の反射防止被覆１１２を有するＤＧＵ  ５００を備えた、本発明のさらなる実施態様を示す。紫外線反射性被覆１４を、表面＃４上の第２の反射防止被覆１１２の上に堆積させている。これは、２つの反射防止被覆を有する板ガラスのための、被覆した窓ガラスに反対被覆を追加するよりも単純な構成と言えよう。さらに、反射防止被覆を直接被覆することは、裏面損傷の問題と反射防止効果が局所的に破壊されることを最小にすることを保証する。図２４および図２５に示すように、その他の性能は似ている。
【００６８】
図２６は、表面＃１上に反射防止被覆１２を有し、表面＃４上に第２の反射防止被覆１１２を有するＤＧＵ  ６００を備えた、さらなる代替の実施態様を示す。紫外線反射被覆を、表面＃３として知られる第２の層の内側の表面の上に堆積させている。有利なことには、この構造は製造するのが容易であり、図２８に示すように改善された色という利益を有する。このことは、低いＢＵＶＡＭ１値および低いコントラストと釣り合わせなければならない。
【００６９】
図２９は、三重板ガラスユニット７００の実施態様を示す。このユニット７００は、第１の板ガラス材料シート４、第２の板ガラス材料シート１０４、および第３の板ガラス材料シートを含む。図示のように、反射防止被覆１２、１１２、２１２、３１２、および４１２は、前記シートの表面＃１、表面＃３、表面＃４、表面＃５、および＃６の上に設けてある。紫外線反射被覆１４を反射防止被覆１２の上にストライプ状配置で設けている。太陽光調整被覆５０を表面＃２の上に設けている。表面＃２、および／または表面＃５、および／または表面＃６の上に低Ｅ被覆をさらに堆積させてもよい。
【００７０】
結果を、以下の１５ｎｍＴｉＯ２被覆を示す表１および３５ｎｍＴｉＯ２被覆を示す表２に一覧表示する。以下に、測定値をさらに詳説する。
【００７１】
コントラスト比は、ＴｉＯ２ストライプについてのＢＵＶＡＭ１と非被覆OptiviewについてのＢＵＶＡＭ１との比である。これは、別に特記しない限りは、外部反射についてのものである。
すなわち、
【数１】
0006450747.tif 000002
である。
【００７２】
Ｒｖｉｓ／ＢＵＶＡＭ１は、例えば１つのストライプにおいて、反射される総エネルギーが鳥可視紫外線（bird-visible UV）からどれくらいそれている（skewed away）かを示す比である。数値が小さいほど、紫外線反射性ストライプにとって良好である。
【表１】
0006450747.tif 000003
【表２】
0006450747.tif 000004
【００７３】
結果は、単一板ガラスの窓ガラスが最適な性能をもたらし、図１の配置が特に良好であることを示す。ＤＧＵ配置に関しては、最も高い性能のオプションは図２０の配置によって示される。有利なことには、最良の性能は、ＴｉＯ２被覆（紫外線反射性被覆）を反射防止被覆１２の上に、すなわち図２に示すようにOptiviewを設けたガラス基体の上に、直接堆積させた時に得られる。
【００７４】
１５ｎｍＴｉＯ２厚さおよび３５ｎｍＴｉＯ２厚さの両方が、構造設計に関して同一のパターンを示すが、性能は３５ｎｍ実施態様の方がはるかに良好である。これは色を犠牲にしてのことであり、それはＴｂ＊については１５ｎｍから３５ｎｍに移行するときに５．３から８．５に移行する。以下に詳説するように、実験用試料はモデリングデータを実地に明示するように構築した。モデリングデータから、最大の鳥類視覚のための最適な設計は、反射防止被覆（Optiview）で被覆した基体の上に直接堆積させたチタニアの３５ｎｍのストライプ状パターンを含む。製造を容易にするため、チタニアパターンはシャドウマスキングでスパッタ―したチタニアによって堆積させた。
【００７５】
実験用試料
４ｍｍ基体の実地に明示するための試料は、２つの寸法、すなわち６５０ｍｍ幅×１０００ｍｍ高さおよび５００ｍｍ幅×１０００ｍｍ高さで作成した。パターンは、２５ｍｍ幅のＴｉＯ２ストライプを１００ｍｍピッチで並べたもの（すなわち、図３に概略図示するようにＴｉＯ２ストライプの各対の間に７５ｍｍ幅のOptiviewストライプが存在するもの）であった。このパターンは、規則的に繰り返すパターンであった。堆積させた被覆の光学モデリングは、ＴｉＯ２被膜は厚さが３１ｎｍであって、パターン中で鳥紫外可視コントラストの予想を超える向上をもたらすことを示した（９のコントラスト比）。追加的な改善は、Optiview基体中での予測より低い紫外線反射率からもたらされた。これは、Optiview設計を調製して紫外線反射率を最小にすることが、紫外線コントラストを最大化する上で、極めて重要であることを示す。
【００７６】
被覆は、理論的には、任意の数の被覆技法で堆積させることができたであろう。それらの技法としては、化学蒸着、スパッタリング、ゾル−ゲル被覆、蒸着、電気メッキ／酸化、プラズマＣＶＤ，原子層堆積、パルスレーザー堆積、および種々の印刷技法が挙げられるが、それらに限定されるものではない。しかしながら、この特別の実験研究においては、反応性マグネトロンスパッタリングを使用した。
【００７７】
被覆作業−実験
４ｍｍフロートガラス基体を反射防止被覆で被覆した。この際、基体スタックはガラス／１２ｎｍ  ＳｎＯ２／２５ｎｍ  ＳｉＯ２／１１０ｎｍ  Ｆ：ＳｎＯ２／９０  ＳｉＯ２（Optiview）を含んだ。シャドウマスクは、７５ｍｍ幅に裁断した薄いガラスから作り、真空親和性接着テープで取り付けた。チタニアは、プラズマ発光モニター制御の酸素反応性スパッタリングで純Ｔｉ金属ターゲットを用いて堆積させた。プロセス条件を表３に示す。
【表３】
0006450747.tif 000005
【００７８】
公称被覆厚さは３５ｎｍであったが、実際の堆積厚さは、Optiviewとして同時に被覆したクリアフロートガラス基体の上の単一層の光学モデリングによって計算した。これにより、３１ｎｍの厚さで良好なフィットが得られた。これは３５ｎｍという目標を下回るが、鳥紫外線反射率（Bird-UV reflectance）への影響は最小である。
【００７９】
結果
全ての被覆ランは同一の堆積条件を有したので、１つの試料についての光学的測定を考える。分光光度計による測定は、Hunterlab Ultrascan Proを用いて、３５０ｎｍと１１００ｎｍの間で行った。この範囲は、エネルギーの約１１％を除外しているので、ＢＵＶＡＭ１曲線を全体的にはカバーしていない。しかしながら、これが被覆性能が予想したとおりであるかを概算するのに十分であること、および、モデルデータと実験データの両方が比較のために３５０ｎｍ未満カットオフとなっていることを、当業者は十分に認識するであろう。表４は、測定データについての統合された値を一覧表示し、それらを、同じOptiviewスタック基体上の３１ｎｍＴｉＯ２層およびより高い紫外線反射率の基体上の目標の３５ｎｍ設計について予想されるものと比較する。試料は３つのコーターランで作製した。
【表４】
0006450747.tif 000006
【００８０】
Ｒｖｉｓ／ＢＵＶＡＭ１は、例えば１つのストライプにおいて、反射される総エネルギーが鳥可視紫外線（bird-visible UV）からどれくらいそれている（skewed away）かを示す比である。数値が小さいほど、紫外線反射性ストライプにとって良好である。上記の例については、これの範囲は２から２．３である。これは、前記ストライプが紫外線と比べて２倍量の「非紫外」光を反射することを意味する。対比のOptiview基体については、この比ができるだけ大きいことが有利である。ＴｉＯ２を設けないOptiview実験試料については、これは約３．５である。
【００８１】
上記結果は、実験データが透過ｂ＊以外は予測にぴったりと沿うことを示す。透過ｂ＊は可視スペクトルの青端での小さな誤差に強く影響される。測定値は高紫外線反射性Optiviewに関する元の３５ｎｍ予測に類似していたが、基体紫外線反射率のその差は計算したコントラスト比（それを分母として用いる）の顕著な差をもたらす。３３０ｎｍと４３０ｎｍの間の紫外線反射率設計の調整は、OptiviewとＴｉＯ２ストライプの間のＢＵＶＡＭ１の差を最大化する上で、重要な要因である。
【００８２】
有利なことには、上記結果は、ＴｉＯ２被覆領域と被覆していない周囲の間の鳥紫外線コントラストが、好ましくはＴｉＯ２をほぼ３５ｎｍの厚さで加えるとともに正しい板ガラス構造を選ぶことによって有意に向上させ得ることを示している。最も良好な性能は、表面＃１上のOptiview被覆の上方にＴｉＯ２を被覆すること（図１に示すように）によって得られる。これは、同じ窓ガラスの反対面の上、または前記ＤＧＵのさらなる窓ガラスの上の、第２のこのような反射防止被覆によって、さらに向上する。
【００８３】
パターン状多層被覆が開発され、鳥の視覚のためのコントラストが高まった。本発明は、広帯域反射防止被覆と向上した紫外線反射率被覆との組合せを提供する。これらの被覆は、ある範囲の向上したＵＶコントラスト効果を得るべく、異なる順序および厚さで組合せてもよい。いくつかの実施態様においては、前記紫外線反射性被覆は、紫外線反射率を高めつつＡＲ（反射防止）被覆の反射防止効果を破壊するのに使用され、それによってパターンコントラストがよりいっそう最大化される。
【００８４】
さらに有利なことには、反射性ＴｉＯ２は、向上した紫外線反射率を提供するばかりでなく、ストライプ部位でのOptiview被覆の反射防止効果を破壊する。これは、ＵＶパターンの二重の向上をもたらす。その結果、鳥類にはコントラストパターンが見えやすくなり、はめ板ガラスとの鳥の衝突の危険は最小化される。
【００８５】
読者の注意は、本願との関連で本明細書と同時にまたはそれに先立って提出され、本明細書と共に公衆の閲覧に付された全ての論文および文献へと向けられ、全てのそのような論文および文献の内容は、参照して本明細書中に組入れられる。
【００８６】
本明細書（添付の特許請求の範囲、要約書、および図面を含む）中で開示される特徴の全て、および／またはそのように開示される方法またはプロセスの工程の全ては、少なくともそのような特徴および／または工程のいくつかが互いに排他的であるような組合せを除く任意の組合せで組合せてもよい。
【００８７】
本明細書（添付の特許請求の範囲、要約書、および図面を含む）中で開示される各特徴は、そうでないことが明確に述べられているのでない限りは、同一の、等価の、または類似の目的にかなう代替的特徴で置き換えてもよい。したがって、そうでないことが明確に述べられているのでない限りは、各特徴は、包括的な一連の等価または類似の特徴の一例に過ぎない。
【００８８】
本発明は、前述の実施態様の詳細に限定されない。本発明は、本明細書（添付の特許請求の範囲、要約書、および図面を含む）中で開示される特徴の任意の新規のもの、あるいは任意の新規の組合せ、またはそのように開示される方法あるいはプロセスの任意の新規のもの、あるいは任意の新規の組合せまで及ぶものである。
【図１】
0006450747.tif 000007
【図２】
0006450747.tif 000008
【図３】
0006450747.tif 000009
【図４】
0006450747.tif 000010
【図５】
0006450747.tif 000011
【図６】
0006450747.tif 000012
【図７Ａ】
0006450747.tif 000013
【図７Ｂ】
0006450747.tif 000014
【図７Ｃ】
0006450747.tif 000015
【図８】
0006450747.tif 000016
【図９】
0006450747.tif 000017
【図１０Ａ】
0006450747.tif 000018
【図１０Ｂ】
0006450747.tif 000019
【図１０Ｃ】
0006450747.tif 000020
【図１１】
0006450747.tif 000021
【図１２】
0006450747.tif 000022
【図１３Ａ】
0006450747.tif 000023
【図１３Ｂ】
0006450747.tif 000024
【図１３Ｃ】
0006450747.tif 000025
【図１４】
0006450747.tif 000026
【図１５】
0006450747.tif 000027
【図１６Ａ】
0006450747.tif 000028
【図１６Ｂ】
0006450747.tif 000029
【図１６Ｃ】
0006450747.tif 000030
【図１７】
0006450747.tif 000031
【図１８】
0006450747.tif 000032
【図１９Ａ】
0006450747.tif 000033
【図１９Ｂ】
0006450747.tif 000034
【図１９Ｃ】
0006450747.tif 000035
【図２０】
0006450747.tif 000036
【図２１】
0006450747.tif 000037
【図２２Ａ】
0006450747.tif 000038
【図２２Ｂ】
0006450747.tif 000039
【図２２Ｃ】
0006450747.tif 000040
【図２３】
0006450747.tif 000041
【図２４】
0006450747.tif 000042
【図２５Ａ】
0006450747.tif 000043
【図２５Ｂ】
0006450747.tif 000044
【図２５Ｃ】
0006450747.tif 000045
【図２６】
0006450747.tif 000046
【図２７】
0006450747.tif 000047
【図２８Ａ】
0006450747.tif 000048
【図２８Ｂ】
0006450747.tif 000049
【図２８Ｃ】
0006450747.tif 000050
【図２９】
0006450747.tif 000051